СПОСОБ ПРОИЗВОДСТВА ШТРИПСА ДЛЯ ТРУБ МАГИСТРАЛЬНЫХ ТРУБОПРОВОДОВ

3
1. Способ производства штрипса для труб магистральных трубопроводов, включающий получение заготовки из стали, нагрев заготовки выше Ас, дробную деформацию и ступенчатое охлаждение готового штрипса в установке контролируемого ускоренного охлаждения (УКО) до температуры 550-400°C с последующим охлаждением в кессоне до 150°С и далее на воздухе, отличающийся тем, что заготовку получают из стали со следующим соотношением элементов, мас.%:
Углерод
0,03-0,10
Марганец
1,20-1,85
Кремний
0,15-0,35
Никель
0,10-0,30
Алюминий
0,02-0,06
Молибден
0,01-0,3
Ниобий
0,03-0,06
Ванадий
0,01-0,03
Титан
0,001-0,020
Сера
0,001-0,003
Фосфор
0,002-0,010
Железо
Остальное
при этом углеродный эквивалент Сэкв.≤0,40 мас.%, коэффициент трещиностойкости Pcm≤0,21 мас.% перед прокаткой металл подвергают аустенитизации при температуре 1150-1200°C в течение 7-8 ч, затем ведут предварительную деформацию с суммарной степенью обжатия 58-65% с регламентированными обжатиями 14-20% на первых четырех проходах при температуре 940-990°C, далее осуществляют охлаждение полученной заготовки на 70-100° со скоростью 4-12C°/с и последующую выдержку 3-5 с/мм на воздухе, окончательную деформацию проводят при температуре 830-750°C с суммарной степенью обжатий не менее 43%, и не менее 12% за проход.